질소 가스 가 환류 되 고 온도 조절 이 용이 하 도록 냉각 장치 를 설치 한 1 L 반응기 에 n - 부틸 아크릴 레이트 ( BA ) 95 중량 부 , 글리 시 딜 메타크릴 레이트 ( GMA ) 1 . 0 중량 부 , 메틸 메타크릴 레이트 2 중량 부 , 2 - 히드록시 에틸 아크릴 레이트 2 중량 부 로 구성 되 는 단량체 들 의 혼합물 을 투입 하 였 다 . 그리고 , 용제 로서 톨루엔 100 중량 부 를 투입 하 였 다 . 산소 를 제거 하 기 위하 여 질소 가스 를 60 분 간 퍼징 한 후 , 온도 는 60 ℃ 로 유지 하 고 , 반응 개시제 인 아조 비스 이소부 티 로 니트릴 ( AIBN ) 0 . 03 중량 부를 25 % 농도 로 톨루엔 에 희석 시켜 투입 한 후 8 시간 동안 반응 시켰 다 . 이어서 , 고형분 농도 15 % 가 되 도록 톨루엔 을 첨가 하 여 희석 하 고 , 최종 아크릴 계 공중 합체 를 제조 하 여 중량 평균 분자량 55 만 ( 폴리스티렌 환산 ) 의 폴리머 용액 을 얻 었 다 .